(57)【要約】【課題】それ自体透湿性と防風性及び羽毛抜け防止性を合わせ持ち、且つ簡単な熱プレスにより、他の生地やその他の基材に貼り合わせることができ、生地や基材に、優れた透湿性、防風性（通気性）および羽毛抜け防止性を付与することができる材料を提供する。【解決手段】不織布、布帛またはニットから選ばれる基布（Ａ）の片面に、ポリウレタン製メルトブロー不織布（Ｂ）と、非全面的な状態でドット状に塗布されたホットメルト接着剤（Ｃ）とを順次積層してなる積層シート、或いは該積層シートを芯地として用い、そのホットメルト接着剤（Ｃ）側に表地生地と接着一体化した生地、及びそれらの製造方法などを提供した。【選択図】なし【特許請求の範囲】
【請求項１】
不織布、布帛またはニットから選ばれる基布（Ａ）の片面に、ポリウレタン製メルトブロー不織布（Ｂ）と、非全面的な状態でドット状に塗布されたホットメルト接着剤（Ｃ）とを順次積層してなる積層シート。
【請求項２】
防風・透湿芯地及び／又は羽毛抜け・綿抜け防止用基材として用いられることを特徴とする請求項１に記載の積層シート。
【請求項３】
基布（Ａ）とポリウレタン製メルトブロー不織布（Ｂ）との間に、非全面的な状態でドット状にホットメルト接着剤（Ｃ’）が塗布されていることを特徴とする請求項１に記載の積層シート。
【請求項４】
基布（Ａ）の不織布は、ポリアミド、ポリエステル、アクリル、レーヨン、綿および羊毛からなる群から選ばれる少なくとも１種の繊維材料から、サーマルボンド法またはケミカルボンド法で形成されることを特徴とする請求項１に記載の積層シート。
【請求項５】
ポリウレタン製メルトブロー不織布（Ｂ）は、構成する繊維の平均径が２〜１０μｍであることを特徴とする請求項１に記載の積層シート。
【請求項６】
請求項１〜５のいずれかに記載の積層シートを製造する方法であって、下記の（Ｉ）〜（ＩＩＩ）の工程を含むことを特徴とする積層シートの製造方法。
（Ｉ）：不織布、布帛またはニットから選ばれる基布（Ａ）を準備し、そのまま使用するか、或いは、その片面上に、ドット加工法により、ホットメルト接着剤（Ｃ’）を非全面的な状態で積層する工程
（ＩＩ）：基布（Ａ）の片面上に、或いは、そのホットメルト接着剤（Ｃ’）側に、カレンダーロールにて、または直接に、ポリウレタン製メルトブロー不織布（Ｂ）を積層する工程
（ＩＩＩ）：ポリウレタン製メルトブロー不織布（Ｂ）に、ドット加工法により、ホットメルト接着剤（Ｃ）を非全面的な状態で塗布する工程
【請求項７】
請求項１〜５のいずれかに記載の積層シートを芯地として用い、そのホットメルト接着剤（Ｃ）側に、表地生地と接着一体化してなる生地。
【請求項８】
前記（Ｉ）〜（ＩＩＩ）の工程に加え、下記の（ＩＶ）の工程を含むことを特徴とする請求項７に記載の生地の製造方法。
（ＩＶ）：積層シートのホットメルト接着剤（Ｃ）側に、熱プレスにより、表地生地を接着一体化する工程
【発明の詳細な説明】
【技術分野】
【０００１】
本発明は、防風性、透湿性、羽毛抜け防止性に優れる積層シート、それを用いた生地及びそれらの製造方法に関し、さらに詳しくは、不織布の片面に、ポリウレタン製メルトブロー不織布を積層した、防風性、透湿性、羽毛抜け防止性に優れる積層シート、それを用いた生地及びそれらの製造方法に関する。
【背景技術】
【０００２】
最近の衣類は、ユーザーの多様化と商品感覚の高度化によって、その用途に応じて、高度の機能が付与されたものが求められるようになってきている。例えば、屋外で着用されるスポーツ着や作業着の場合、かいた汗がいつまでも肌のところに留まる不快感が嫌われ、また一方、寒い外気から体を保温するため、風を遮る機能が求められている。
このような消費者ニーズに応えるために、汗等の湿気は、透過することができるが、外気の流れを遮断することができるような機能を持った外衣を提供することが要望されている。
【０００３】
上記の要望等に対応する衣類または生地として、２枚の表地の間にポリウレタン製など多孔質フィルムまたは無孔質フィルムを挿入したものが市場に出ている。この商品は、上記の要求性能を満たすものであるが、既に一つの固定した形態でしかなく、市場にある種々のタイプの好みの表地生地と組み合せて、それに防風性、透湿性を付与する目的で使用できるものでないという難点を有している。
したがって、衣類または生地に、防風性、透湿性の機能を付与するために、汗等の湿気は、透過することができるが、外気の流れを遮断することができるような機能を持った繊維、織物自身の改良と同時に、種々のタイプの好みの表地生地と組み合せることができる芯地等の改良も、要望されている。
【０００４】
上記芯地について、従来から、衣服においては、生地素材の特性を生かし、生地素材の弱点を補強するために、種々の芯地が使用されている。これら芯地の１つとして、繊維シートの片面に接着剤を付着させた、いわゆる接着芯地があり、この接着芯地は、生地に熱プレスさせることにより、可縫性や保型性を生地に付与する機能を有しているため、好適に使用されている。
上記接着芯地は、衣服に保型性を持たせる目的で広く用いられており、表地と接着するための接着樹脂を芯地基布に所定形状で被着形成した構成が一般的である。芯地基材布として、織編物や不織布などが用いられ、接着樹脂には、接着プレス機などの加熱手段により、表地と容易に熱接着し得るホットメルト樹脂が利用されている。接着プレス機は、主に縫製工場で使用される温度・圧力・時間の調整ができるプレス機をいう。
これら接着芯地の基材の一つとして、不織布芯地は、保型性の出にくい素材に補強して保型性を出す基材として多用されている。特に不織布に接着剤を塗布した接着芯地は、芯地の特性が生地に影響を与えることが多く、その選択には種々検討が加えられている。
【０００５】
一方、衣類または生地に、防寒性の機能を付与するために、表地生地、裏地生地、又は表地生地と裏地生地の間に、もめん綿、合成繊維綿（合繊綿）、羽毛などの保温材が用いられている。中でも、保温材として、軽く、コンパクトに収納できる羽毛が多く使用されている。
羽毛は、水鳥の胸毛より採集した天然保温材である。羽毛は、圧縮すると中の空気が抜けて、小さく縮まり、解放すると復元力が大きく何度押されても元の嵩高に戻る弾力性と柔らかなドレープ性を有している。羽毛は、ダウンホールが寒いところでは広がって多くの空気を含んで暖かく、暑いときは収縮して空気が通りやすく、汗を吸収してくれる。このように、羽毛は温度、湿度を自動コントロールし、変化を感じ取って、呼吸し、しなやかな弾力性に富む。羽毛の弾性回復率は化繊綿の約１．２倍である。このように羽毛は、高い保湿性と反復力をもつ天然の保温材が好適である。
【０００６】
ところが、保温材として、羽毛を用いると、羽毛は、吸湿・放湿・発散をするので、通気度のある素材とするため、ダウンプルーフ加工地を使用し、羽毛の生地目からの吹き出しを防ぐようにしなければならない。ダウンプルーフ加工としては、生地の少なくとも片面に織り目つぶし加工を施し、織物の糸を物理的に平らに潰すことにより、タテ糸とヨコ糸の隙間を埋め、ダウンの抜けを防止しているシレ加工などが挙げられる。よって、通気量としては非常に少ないものとなる。また、羽毛の吹き出しを止めるため、生地の打ち込み密度の高い生地を使用しなければならない。また、羽毛入り上衣の表生地には、防風性が求められるため、密度の込んだ通気量の少ないものが使用される。
一般に、ダウン製品は、コンパクトに収納しても再度戻したときに回復性があるため、コンパクトに収納する製品が多い。しかし、通気量を少なくした場合は、中の空気が抜けにくくなるため、コンパクトに収納しにくくなる。そのため、好適な通気量を持たせた製品が必要となる。
また、羽毛抜け防止対策をしてやらないと、着用中に生地表面へ羽毛が吹き出し、クレームとなる。
上記の課題の解決のために、種々の方法が提案されている（特許文献１〜４参照。）。
しかし、優れた透湿性、防風性（通気性）、羽毛抜け防止性を付与することができる材料として、未だ十分なものは見当らない。
【発明の概要】
【発明が解決しようとする課題】
【０００７】
本発明の目的は、上記従来技術の問題点に鑑み、それ自体透湿性と防風性及び羽毛抜け防止性を合わせ持ち、且つ簡単な熱プレスにより、他の生地やその他の基材に貼り合わせることができ、生地や基材に、優れた透湿性、防風性（通気性）および羽毛抜け防止性を付与することができる材料を提供することにある。
【課題を解決するための手段】
【０００８】
本発明者らは、上記課題を解決すべく鋭意検討を重ねた結果、従来の芯地基布としての不織布などに、特定のポリウレタン製メルトブロー不織布を接着・積層することにより、防風性、透湿性および羽毛抜け防止性の３性能に優れることを見出し、さらに、検討を重ね、本発明を完成するに至った。
【０００９】
すなわち、本発明の第１の発明によれば、不織布、布帛またはニットから選ばれる基布（Ａ）の片面に、ポリウレタン製メルトブロー不織布（Ｂ）と、非全面的な状態でドット状に塗布されたホットメルト接着剤（Ｃ）とを順次積層してなる積層シートが提供される。
また、本発明の第２の発明によれば、第１の発明において、防風・透湿芯地及び／又は羽毛抜け・綿抜け防止用基材として用いられることを特徴とする積層シートが提供される。
さらに、本発明の第３の発明によれば、第１の発明において、基布（Ａ）とポリウレタン製メルトブロー不織布（Ｂ）との間に、非全面的な状態でドット状にホットメルト接着剤（Ｃ’）が塗布されていることを特徴とする積層シートが提供される。
【００１０】
また、本発明の第４の発明によれば、第１の発明において、基布（Ａ）の不織布は、ポリアミド、ポリエステル、アクリル、レーヨン、綿、および羊毛からなる群から選ばれる少なくとも１種の繊維材料から、サーマルボンド法またはケミカルボンド法で形成されることを特徴とする積層シートが提供される。
さらに、本発明の第５の発明によれば、第１の発明において、ポリウレタン製メルトブロー不織布（Ｂ）は、構成する繊維の平均径が２〜１０μｍであることを特徴とする積層シートが提供される。
【００１１】
また、本発明の第６の発明によれば、第１〜５のいずれかの発明に係る積層シートを製造する方法であって、下記の（Ｉ）〜（ＩＩＩ）の工程を含むことを特徴とする積層シートの製造方法が提供される。
（Ｉ）：不織布、布帛またはニットから選ばれる基布（Ａ）を準備し、そのまま使用するか、或いは、その片面上に、ドット加工法により、ホットメルト接着剤（Ｃ’）を非全面的な状態で積層する工程
（ＩＩ）：基布（Ａ）の片面上に、或いは、そのホットメルト接着剤（Ｃ’）側に、カレンダーロールにて、または直接に、ポリウレタン製メルトブロー不織布（Ｂ）を積層する工程
（ＩＩＩ）：ポリウレタン製メルトブロー不織布（Ｂ）に、ドット加工法により、ホットメルト接着剤（Ｃ）を非全面的な状態で塗布する工程
【００１２】
一方、本発明の第７の発明によれば、第１〜５のいずれかの発明に係る積層シートを芯地として用い、そのホットメルト接着剤（Ｃ）側に、表地生地と接着一体化してなる生地が提供される。
【００１３】
また、本発明の第８発明によれば、前記（Ｉ）〜（ＩＩＩ）の工程に加え、下記の（ＩＶ）の工程を含むことを特徴とする第７の発明に係る生地の製造方法が提供される。
（ＩＶ）：積層シートのホットメルト接着剤（Ｃ）側に、熱プレスにより、表地生地を接着一体化する工程
【発明の効果】
【００１４】
本発明の積層シートは、上述のような構成、すなわち、不織布、布帛またはニットから選ばれる基布（Ａ）の片面に、特定のポリウレタン製メルトブロー不織布（Ｂ）およびホットメルト接着剤（Ｃ）を順次積層してなる積層シートであるので、この積層シートを機能性芯地として用いると、若干の通気性すなわち好適な防風性と、優れた透湿性と、羽毛抜け防止性（綿抜け防止性）とを有する生地を提供できる。尚、生地が若干の通気性を有するために、発汗蒸気を体外に逃がし、ムレにくいという利点もある。
また、この積層シートを機能性芯地として用いると、従来の接着芯地と同様の取り扱いが可能となり、接着プレス機があれば、縫製工場でも、表地生地或いは裏地生地との接着一体化が可能となる効果も、奏する。
【図面の簡単な説明】
【００１５】
【図１】本発明の積層シートの一態様を説明する図である。
【図２】本発明の積層シートの別の一態様を説明する図である。
【発明を実施するための形態】
【００１６】
本発明の積層シートは、不織布、布帛またはニットから選ばれる基布（Ａ）の片面に、ポリウレタン製メルトブロー不織布（Ｂ）と、非全面的な状態でドット状に塗布されたホットメルト接着剤（Ｃ）とを順次積層してなる積層シートであって、防風性、透湿性および羽毛抜け防止性に優れるものである。以下、項目毎に詳細に説明する。
【００１７】
１．基布（Ａ）
本発明の積層シートに用いられる基布（Ａ）は、不織布、布帛またはニットから選ばれる一種が用いられる。
上記不織布としては、特に限定されないが、用途によってそれぞれ適した構造、材質、目付のものを使用すればよい。例えば、テキスタイルの芯地として使用する場合は、従来芯地として使用されていたもののいずれもが使用できる。
例えば、構造や製造方法としては、短繊維を一方向に揃えるようにするパラレルカード機、クロスカード機等を用い、熱融着によって不織布とするサーマルボンド法不織布、あるいは接着剤を使用するケミカルボンド法不織布あるいは水流によって繊維を交絡させたスパンレース法不織布やニードルパンチ不織布あるいは、スパンボンド不織布等がある。
また、不織布を構成する材料、材質としては、芯地としての機能を果たす材料であれば、特に限定されないが、ナイロン、ポリエステル、アクリル、レーヨン、綿、羊毛等が好ましく、これらの繊維を２種以上混合して用いても良い。
さらに、本発明で用いる不織布の目付としては、１０〜１００ｇ／ｍ２が好適であり、より好ましくは１０〜５０ｇ／ｍ２である。不織布の目付けが１０ｇ／ｍ２未満では、基布強度が弱く破れやすくなり、また、接着剤の染み出しが発生して、風合いが硬くなる恐れがあり、一方、１００ｇ／ｍ２を超えると、厚みが加工時につぶれてなくなり、硬くなる恐れがあり、また、製品が重くなってしまう。
【００１８】
また、上記布帛またはニットとしては、特に限定されないが、用途によってそれぞれ適した構造、材質のものを使用すればよい。例えば、テキスタイルの芯地として使用する場合は、従来芯地として使用されていたもののいずれもが使用できる。
例えば、布帛としては、具体的に、織物を意味し、また、その繊維素材としては、例えば、木綿、絹、麻、羊毛、テンセル（精製セルロース）などの天然繊維、ビスコース・レーヨン、銅アンモニアレーヨンなどの再生繊維、アセテート、トリアセテートなどの半合成繊維、ポリエステル、ポリアミド（ナイロン）、ポリプロピレン、アクリル、ビニロンなどの合成繊維、あるいはこれらの繊維の混紡などが挙げられる。当該布帛は、これらの繊維を一種用いたものであってもよく、二種以上を組み合わせて用いたものであってもよい。
また、ニットとしては、具体的に、編物を意味し、その繊維素材としては、上記布帛と同様のものを挙げることができる。
【００１９】
２．ポリウレタン製メルトブロー不織布（Ｂ）
本発明の積層シートに用いられるポリウレタン製メルトブロー不織布（Ｂ）は、一般に、優れた伸縮性能と回復性能を有するポリウレタンを用いて、メルトブロー法により形成された不織布である。この熱可塑性のポリウレタンをメルトブロー法で溶融紡糸して、伸縮性の不織布となる。この不織布は、他の不織布に較べて、伸縮性並びに柔軟性に富み、また、十分な通気性も有するので、用いられる。
ポリウレタンは、ソフトセグメント部を形成する高分子量のポリオール化合物とハードセグメントを形成する低分子量ジオール化合物および有機ジイソシアネート化合物を重合反応させて製造される。
【００２０】
上記高分子量ポリオール化合物としては、重縮合、付加重合（例えば、開環重合）または重付加などによって得られる分子量５００〜６０００の高分子ジオール化合物であり、代表的なものとしては、ポリエステルジオール，ポリエーテルジオール、ポリカーボネートジオールまたはこれらの共縮合物（例えば、ポリエステルエーテルジオール）が挙げられる。これらは、単独で使用してもよいし、２種以上を混合して使用してもよい。
【００２１】
また、ポリエステルジオールとしては、プロピレングリコール、１，４−ブタンジオール、１，５−ペンタンジオール、３−メチル−１，５−ペンタンジオール、１，６−ヘキサンジオール、ネオペンチルグリコール、２−メチルプロパンジオールなどの炭素数２〜１０のアルカンのジオール化合物またはこれらの混合物とグルタル酸、アジピン酸、ピメリン酸、スベリン酸、セバシン酸、テレフタル酸、イソフタル酸等の炭素数４〜１２の脂肪族もしくは芳香族ジカルボン酸またはこれらの混合物とから得られる飽和ポリエステルジオール、あるいはポリカプロラクトングリコール、ポリバレロラクトングリコール等のポリラクトンジオールが好ましく使用される。
さらに、ポリエーテルジオールとしては、ポリエチレンエーテルグリコール、ポリプロピレンエーテルグリコール、ポリテトラメチレンエーテルグリコール、ポリヘキサメチレンエーテルグリコールなどのポリアルキレンエーテルジオールが好ましく使用される。
【００２２】
低分子量ジオール化合物としては、分子量が５００以下のジオール化合物であり、エチレングリコール、プロピレングリコール、１，４−ブタンジオール、１，５−ペンタングリコール、３−メチルペンタングリコール、１，６−ヘキサンジオール、１，４−ビスヒドロキシエチルベンゼンなどの脂肪族または芳香族ジオールが挙げられる。これらは、単独で使用しても、２種以上組合せて使用してもよい。
【００２３】
有機ジイソシアネート化合物としては、４，４′−ジフェニルメタンジイソシアネート、トリレンジイソシアネート、イソホロンジイソシアネート、水素化ジフェニルメタンジイソシアネート、キシリレンジイソシアネート、２，６−ジイソシアネートメチルカプロエート、ヘキサメチレンジイソシアネート等の脂肪族または芳香族ジイソシアネート化合物が挙げられる。これらの有機ジイソシアネート化合物は、単独で用いてもよいし、２種以上を混合して用いてもよい。
【００２４】
本発明においては、ポリウレタン製メルトブロー不織布（Ｂ）を不織布などの基布（Ａ）の片面に積層することにより、このポリウレタン製メルトブロー不織布（Ｂ）の層でもって、好適な防風性（或いは通気性）と優れた透湿性と羽毛抜け防止性とを有する芯地を提供できるところに、最大の特徴がある。
このポリウレタン製メルトブロー不織布（Ｂ）は、構成する繊維の平均径が２〜１０μｍ、好ましくは５〜１０μｍである。平均繊維径が２〜１０μｍにすることにより、防風性（或いは通気性）と透湿性と羽毛抜け防止性との３性能に優れたものとすることができる。
【００２５】
また、ポリウレタン製メルトブロー不織布（Ｂ）の積層量は、５ｇ／ｍ２〜５０ｇ／ｍ２にすることが好ましい。より好ましくは１０〜３０ｇ／ｍ２である。さらに好ましくは２０〜３０ｇ／ｍ２である。ポリウレタン製メルトブロー不織布（Ｂ）の積層量が５ｇ／ｍ２未満では、防風性が小さく、一方、５０ｇ／ｍ２を超えると、通気性と透湿性が阻害され、風合いも硬くなってしまう。積層量をこの範囲内とすることにより、好適な防風性（或いは通気性）と優れた透湿性と羽毛抜け防止性とを有する積層シートや芯地を提供できる。
また、不織布などの基布（Ａ）およびポリウレタン製メルトブロー不織布（Ｂ）を構成する繊維中には、耐熱剤、紫外線吸収剤、難燃剤等の添加剤が適宜存在しても良い。
【００２６】
３．ホットメルト接着剤（Ｃ，Ｃ’）
本発明の積層シートは、不織布などの基布（Ａ）の片面に、上記のポリウレタン製メルトブロー不織布（Ｂ）およびホットメルト接着剤（Ｃ）を順次積層してなる積層シートであり、その好ましい態様として、（ｉ）前記基布（Ａ）とポリウレタン製メルトブロー不織布（Ｂ）間には、ホットメルト接着剤（Ｃ’）が積層されたものである。
（ｉ）前記基布（Ａ）とポリウレタン製メルトブロー不織布（Ｂ）間に、ホットメルト接着剤（Ｃ’）を使用することにより、ポリウレタン製メルトブロー不織布（Ｂ）と重ねた状態で、熱プレスするだけで、基布（Ａ）とポリウレタン製メルトブロー不織布（Ｂ）とを、簡単に接着することができる。
【００２７】
また、ポリウレタン製メルトブロー不織布（Ｂ）には、ホットメルト接着剤（Ｃ）が積層され、この場合、上記と同様に熱プレスするだけで、本発明の積層シートと表地生地との接着一体化が可能となる。
【００２８】
ホットメルト接着剤（Ｃ，Ｃ’）は、不織布などの基布（Ａ）或いはポリウレタン製メルトブロー不織布（Ｂ）上に、全面塗布する方法やドット状に塗布する方法等を用いることができる。これらの中では、接着剤を、全面でなく、非全面的な状態でドット状に塗布する方法が好ましく、ドット状に付着されたホットメルト接着剤により、不織布などの基布（Ａ）とポリウレタン製メルトブロー不織布（Ｂ）とは、或いはポリウレタン製メルトブロー不織布（Ｂ）と表地生地とは、点接合で一体化される。この点接合により、表地動きの過度の高速化や接着剤の硬化、風合いの悪化や透湿性の低下を回避することができる。特に、接着剤が非全面的な状態で積層されていることにより、積層シート全体として、透湿性が低下することがないという効果を奏する。
【００２９】
接着剤をドット状に付着させる場合は、表地の風合いおよび伸張回復性を損なわぬよう、接着剤が適度の密度間隔でドット状に置かれ、かつ、不織布上のどの部分をとっても一様に配置されていることが好ましく、ドットの配置密度および一個のドットの大きさは、表地の風合いや伸張回復性などを損なわないように、不織布などの基布（Ａ）とポリウレタン製メルトブロー不織布（Ｂ）、或いはポリウレタン製メルトブロー不織布（Ｂ）と表地生地とを接着一体化するように適宜選択される。
例えば、基布（Ａ）の片面、或いはポリウレタン製メルトブロー不織布（Ｂ）においては、個々のドットの直径は、０．１〜３．０ｍｍが好ましく、基布（Ａ）面、或いはポリウレタン製メルトブロー不織布（Ｂ）面上のドットの密度は、５０〜１，５００個／ｉｎ２が好ましく、基布（Ａ）面、或いはポリウレタン製メルトブロー不織布（Ｂ）面に対するドットの付着量は、２〜６０ｇ／ｍ２が好ましい。ドットの直径、密度、付着量がこの範囲未満であると、例えば、表地との良好な接着強度が保証されず、この範囲を超えると接着加熱加圧時に裏面にしみだし、外観風合いを損なう。
ポリウレタン製メルトブロー不織布（Ｂ）に接着剤を付着させる場合も、上記と同様に、上記の範囲内で接着させる表地の材料に合わせた直径、密度、付着量にすることができる。
【００３０】
接着剤のドット状の塗布方法としては、特に限定されず、例えば、ディスパージョンドット塗布法、パウダードット塗布法、ダブルドットコーティング法等を用いることができる。また、ドット状の付着パターンとしては、特に限定されず、例えば、ランダム・パターン、格子状パターン（またはレギュラーパターン）などを挙げることができる。これらのパターンは、用途、表地の生地厚み、風合いなどに応じて使い分けることができる。
【００３１】
本発明においては、ホットメルト接着剤（Ｃ，Ｃ’）が用いられる。そのホットメルト接着剤としては、１００〜１５０℃で溶融して、接着機能を発揮するものであれば、特に限定されず、その材質としては、例えば、ポリアミド、ポリエステル、ポリウレタン、ポリエチレン、エチレン−酢酸ビニル共重合体等であるが、特に好ましくは、ポリアミド、ポリエステル、ポリウレタン系のホットメルト樹脂である。
【００３２】
４．積層シート、その製造方法及び用途
本発明の積層シートは、例えば、次の工程を含むことにより、作製することができる。
すなわち、
（Ｉ）：不織布、布帛またはニットから選ばれる基布（Ａ）を準備し、そのまま使用するか、或いは、その片面上に、ドット加工法により、ホットメルト接着剤（Ｃ’）を非全面的な状態で積層する工程と、
（ＩＩ）：基布（Ａ）の片面上に、或いは、そのホットメルト接着剤（Ｃ’）側に、熱エンボスロール等のカレンダーロールにて、または直接に、ポリウレタン製メルトブロー不織布（Ｂ）を積層する工程と、
（ＩＩＩ）：ポリウレタン製メルトブロー不織布（Ｂ）に、ドット加工法により、ホットメルト接着剤（Ｃ）を非全面的な状態で塗布する工程と、
を含む。
【００３３】
上記のように、好ましい態様として、不織布などの基布（Ａ）に、熱エンボスロール等のカレンダーロールにて、すなわち、例えば、ポリウレタン製メルトブロー不織布が溶融する温度にてエンボス加工による熱により貼り合わせして、ポリウレタン製メルトブロー不織布（Ｂ）を形成、積層し、また、ポリウレタン製メルトブロー不織布（Ｂ）の防風性、透湿性を損なわない温度範囲で熱プレスする。
こうして、先ず、基布（Ａ）とポリウレタン製メルトブロー不織布（Ｂ）との積層シートを形成することができる。
次に、この積層シートのポリウレタン製メルトブロー不織布（Ｂ）側に、ホットメルト接着剤（Ｃ）を積層する。積層に際しては、例えば、ドット加工機により、ホットメルト接着剤（Ｃ）をドット状に塗布した後、溶融し固化させることにより、容易に行うことができる。
【００３４】
こうして作製された本発明の積層シートは、ＪＩＳ  Ｌ１０９９の塩化カルシウム法（Ａ−１法）による透湿度が３０００〜２００００（ｇ／ｍ２・２４ｈ）、及びＪＩＳ  Ｌ１０１８による通気性が０〜２０（ｃｍ３／ｃｍ２／ｓ）の範囲となり、好適な防風性（或いは通気性）と優れた透湿性と羽毛抜け防止性を有する。
【００３５】
また、本発明の積層シートは、種々の基材に貼り合わせることにより、基材に好適な防風性（或いは通気性）と優れた透湿性と羽毛抜け防止性を付与することができる。例えば、本発明の積層シートは、生地や衣類の透湿性及び防風性芯地として、好適であり、また、帽子、手袋、靴、寝装具（布団、枕）などにも、広く使用できる。
【００３６】
さらに、本発明の積層シートを衣類又は生地の芯地として、使用する場合には、更に、次ぎの工程を含む。
（ＩＶ）：積層シートのホットメルト接着剤（Ｃ）側に、熱プレス法により、表地生地を接着一体化する工程
【００３７】
上記のように、芯地としての本発明の積層シートと表地になる生地とを、積層シートのホットメルト接着剤が表地と接するように、重ね合わせ、これを熱プレスで圧着することにより、貼り合わせることができる。
また、必要であれば、積層シートの外側に、更に表地または裏地を縫製等により取り付けることで、積層シートを隠すことができる。
【実施例】
【００３８】
以下に本発明を実施例で説明するが、本発明は、実施例のみに限定されるものではない。なお、実施例、比較例で用いた試験方法は以下の通りである。
【００３９】
（１）積層シートの透湿度：ＪＩＳ  Ｌ１０９９「繊維製品の透湿度試験方法」の「４．１．１  塩化カルシウム法（Ａ−１法）」に準拠し、透湿度（ｇ／ｍ２・２４ｈ）を測定した。
（２）積層シートの通気性：ＪＩＳ  Ｌ１０１８「ニット生地試験方法」の「８．３３  通気性」に準拠し、フラジール形試験機を用いて、試験片を通過する空気量（ｃｍ３／ｃｍ２・ｓ）、すなわち通気性（ｃｍ３／ｃｍ２／ｓ）を測定した。
（３）積層シートの羽毛抜け防止性：羽毛を３ｇ充填し、１０ｃｍ×１２ｃｍの大きさになるように試料（ミニ布団）を作製し、ＩＣＩ形試験機に試料２個とスーパーボール４個を入れ６０ｒｐｍで一時間回転操作する。
判定は、試料にセロハンテープを接着し、セロハンテープに付着した羽毛の量を判定見本として、視覚判定する。
【００４０】
［実施例１］
目付１６ｇ／ｍ２のサーマルボンドタイプ不織布（ナイロン／ポリエステル＝７０／３０）（Ａ）の片面に、予め作製した、ポリへキサメチレンアジペートジオールとＭＤＩと１，４−ブタンジオールからなる熱可塑性ポリウレタンをメルトブロー紡糸して、目付３０ｇ／ｍ２、平均繊維径１０μｍのポリウレタン製メルトブロー不織布（Ｂ）を、１２５℃に加熱したエンボスカレンダーにて、複合一体化して、積層シートＡ’を作製した。
次に、積層シートＡ’のポリウレタン製メルトブロー不織布（Ｂ）側に、共重合ナイロンホットメルト樹脂を、ドット加工により、目付１２ｇ／ｍ２（ドットポイント４５０ランダム／ｉｎ２）で積層し、積層シートＡを得た。
得られた積層シートＡについて性能評価を行なった。その評価結果を表１に示す。
【００４１】
［実施例２］
目付１８ｇ／ｍ２のサーマルボンドタイプ不織布（ナイロン／ポリエステル＝６０／４０）（Ａ）の片面に、実施例１と同様のポリウレタン製メルトブロー不織布（Ｂ）を、１２５℃に加熱したエンボスカレンダーにて、複合一体化して、積層シートＢ’を作製した。尚、サーマルボンドタイプ不織布（Ａ）には、シリコン捲縮繊維を使用し、タテヨコにストレッチ性を有し、よりソフトに仕上げたものを使用した。
次に、積層シートＢ’のポリウレタン製メルトブロー不織布（Ｂ）側に、共重合ナイロンホットメルト樹脂を、ドット加工により、目付１２ｇ／ｍ２（ドットポイント４５０ランダム／ｉｎ２）で積層し、積層シートＢを得た。
得られた積層シートＢについて性能評価を行なった。その評価結果を表１に示す。
【００４２】
［実施例３］
目付４４ｇ／ｍ２のケミカルボンドタイプ不織布（ポリエステル＝１００）（Ａ）の片面に、実施例１と同様のポリウレタン製メルトブロー不織布（Ｂ）を、１２５℃に加熱したエンボスカレンダーにて、複合一体化して、積層シートＣ’を作製した。尚、ケミカルボンドタイプ不織布には、クロスウェブで潜在捲縮綿を使用しているため、タテヨコにストレッチ性を持たせている。
次に、積層シートＣ’のポリウレタン製メルトブロー不織布（Ｂ）側に、共重合ナイロンホットメルト樹脂を、ドット加工により、目付１２ｇ／ｍ２（ドットポイント４５０ランダム／ｉｎ２）で積層し、積層シートＣを得た。
得られた積層シートＣについて性能評価を行なった。その評価結果を表１に示す。
【００４３】
［実施例４］
綿１００％の天竺（Ａ）（目付１７５ｇ／ｍ２）と予め作製した、ポリへキサメチレンアジペートジオールとＭＤＩと１，４−ブタンジオールからなる熱可塑性ポリウレタンをメルトブロー紡糸して、目付３０ｇ／ｍ２、平均繊維径１０μｍのポリウレタン製メルトブロー不織布（Ｂ）を、接着剤として湿気硬化ウレタンホットメルトを使用して貼りあわせ、複合一体化して、積層シートＦ’を作製した。
次に、積層シートＡ’のポリウレタン製メルトブロー不織布（Ｂ）側に、共重合ナイロンホットメルト樹脂を、ドット加工により、目付１２ｇ／ｍ２（ドットポイント４５０ランダム／ｉｎ２）で積層し、積層シートＤを得た。
得られた積層シートＤについて性能評価を行なった。その評価結果を表１に示す。
【００４４】
［実施例５］
綿１００％の鹿の子（Ａ）（目付２１５ｇ／ｍ２）と予め作製した、ポリへキサメチレンアジペートジオールとＭＤＩと１，４−ブタンジオールからなる熱可塑性ポリウレタンをメルトブロー紡糸して、目付３０ｇ／ｍ２、平均繊維径１０μｍのポリウレタン製メルトブロー不織布（Ｂ）を、接着剤として湿気硬化ウレタンホットメルトを使用して貼りあわせ、複合一体化して、積層シートＧ’を作製した。
次に、積層シートＧ’のポリウレタン製メルトブロー不織布（Ｂ）側に、共重合ナイロンホットメルト樹脂を、ドット加工により、目付１２ｇ／ｍ２（ドットポイント４５０ランダム／ｉｎ２）で積層し、積層シートＥを得た。
得られた積層シートＥについて性能評価を行なった。その評価結果を表１に示す。
【００４５】
［比較例１］
サーマルボンドタイプ不織布（ナイロン／ポリエステル＝６０／４０）目付１６ｇ／ｍ２の片面に、共重合ポリエステルホットメルト樹脂をドット加工により、当たり７．５ｇ／ｍ２（ドットポイント３３０ランダム／ｉｎ２）積層したものと、透湿性フィルムであるデュポン社製ポリエステル系フィルム（厚さ１２μｍ、透湿度６，２００ｇ／ｍ２・２４ｈ）を押し出しラミネートにて、接着貼り合わせをした。
次に、この２層シートの透湿性フィルム側に、ドット加工により、上記と同じ共重合ポリエステルホットメルト樹脂を、当たり１１ｇ／ｍ２（ドットポイント１１７ランダム／ｉｎ２）を積層し、積層シートＦを得た。
得られた積層シートＦについて性能評価を行なった。その評価結果を表１に示す。
【００４６】
［比較例２］
アルミニウム微細粉１０重量％を含有した透湿性ウレタンフィルムを、コンマコーターを使用して、厚み２０μｍとなるよう離型紙上に作成した。
この離型紙上のフィルムに、グラビアコーティング機を使用して、接着剤を、塗布面積が３０％となるようにドット状に塗布した後、ナイロントリコット生地をニップ方式により重ね合わせた後、フィルムを離型紙から不織布の方へ転写させて、ニット生地とフィルムの２層構造品を得た。
得られた２層構造品のウレタンフィルム側に、グラビアコーティング機を使用して、さらにポリエステルホットメルト樹脂を、当たり２０ｇ／ｍ２（ドットポイント２０×２０千鳥／ｉｎ２）となるように、ドット状に塗布し、熱接着性を有する３層構造からなる防風透湿接着生地、積層シートＧを得た。
得られた積層シートＧについて性能評価を行なった。その評価結果を表１に示す。
【００４７】
［生地の評価］
次に、実施例１〜５及び比較例１、２で得られた積層シートＡ、Ｂ、Ｃ、Ｄ、Ｅ、Ｆ、Ｇを芯地として用い、そのホットメルト接着剤側に、表地（綿１００％天竺、ソアロン、ウールギャバ、Ｔ／Ｃブロード）と、表地接着条件：熱プレス機（ＪＲ６００）１３０℃×６．９Ｎ／ｃｍ×１０ｓｅｃで、接着一体化し、得られた生地について、初期、洗濯（条件：洗い１０分、すすぎ３分×２回、脱水１分）５回後、パークレンの商業ドライ３回後、及び石油系の商業ドライ３回後における剥離強力（ｃＮ／２．５ｃｍ巾）を測定し、接着性評価した。また、通気度と透湿度についても、評価をした。さらに、生地の風合い、音、重さも、良い（○）、普通（△）、悪い（×）との３段階で、官能評価した。その評価結果を、積層シート単体の物性評価と共に、表１に示す。
【００４８】
また、実施例３で得られた積層シートを羽毛抜け防止として用い、そのホットメルト接着剤側に、表地（天竺、ウールギャバ）と表地接着条件：熱プレス機（ＪＲ６００）１３０℃×６．９Ｎ／ｃｍ×１０ｓｅｃで接着一体化し、羽毛抜け評価を行った。
その評価結果も、表１に示す。
【００４９】
【表１】
2009262547.tif 000002
【００５０】
表１から明らかなように、接着性評価は、比較例１、２のフィルム接着品に比べ、実施例１〜５のいずれとも、初期、洗濯後、ドライ後いずれも良好である。
また、実施例１〜５の積層シートは、表生地と接着後は通気度もほとんどが１０ｃｃ以下であり、防風性があるといえ、透湿度に関しては、７０００ｇ／ｍ２・２４ｈ以上と良好な値である。
官能評価の音について、比較例１、２は、フィルム特有の音がするが、実施例１〜５は、音がしない。また、風合いについては、実施例２のタイプがよりソフトである。
さらに、羽毛抜けテストより、実施例３の積層シートは、使用範囲内である。
その結果、本発明の積層シートは、好適な防風性（或いは通気性）と優れた透湿性、羽毛抜け防止性とを有することが明らかであり、機能性芯地として、好適に用いることができる。
【産業上の利用可能性】
【００５１】
本発明の積層シートは、好適な防風性（或いは通気性）と優れた透湿性、羽毛抜け防止性とを有するので、透湿性を必要とする生地や衣類が好適であり、また、種々の用途にも、広く適用できる。
【符号の説明】
【００５２】
１  基布（Ａ）
２  ポリウレタン製メルトブロー不織布（Ｂ）
３  ホットメルト接着剤（Ｃ）
４  ホットメルト接着剤（Ｃ’）
【先行技術文献】
【特許文献】
【００５３】
【特許文献１】特開２０００−７００９８号公報
【特許文献２】特開２００６−２１０３０号公報
【特許文献３】特開２００６−８９８６５号公報
【特許文献４】特開２００５−６８５７１号公報
【図１】
2009262547.tif 000003
【図２】
2009262547.tif 000004